Способ гидрокрекинга углеводородного сырья
METHOD OF HYDROCRACKING HYDROCARBON MATERIAL

Изобретение относится к каталитическим способам получения керосиновой и дизельной фракций с низким содержанием серы из высококипящего углеводородного сырья.
В настоящее время в российской нефтеперерабатывающей промышленности наблюдаются следующие тенденции: увеличение глубины переработки нефти, ужесточение требований к моторным топливам, вовлечение в переработку все более тяжелой нефти. Гидрокрекинг углеводородного сырья позволяет увеличить глубину нефтепереработки, вовлекать в переработку более тяжелые нефти и получать высококачественные моторные топлива - с низким содержанием серы и ароматических соединений.
В зависимости от условий проведения процесса гидрокрекинга и применяемых катализаторов можно добиваться изменения фракционного состава получаемой смеси углеводородов в широких пределах, что позволяет существенно регулировать выход получаемых продуктов: углеводородного газа, бензиновой, керосиновой, дизельной фракций, остатка гидрокрекинга. Из-за повышенного спроса и высокого качества наиболее ценными продуктами гидрокрекинга являются керосиновая и дизельная фракции. Таким образом, актуальной задачей является создание новых процессов получения низкосернистых керосиновых и дизельных фракций из высококипящего углеводородного сырья.
Известны различные способы гидрокрекинга углеводородного сырья, в том числе и сложные многоступенчатые процессы или процессы с многослойной загрузкой различных катализаторов, однако основным недостатком для них является низкий выход керосиновой и дизельных фракций, обусловленный низкой активностью и низкой селективностью используемых катализаторов по отношению к керосиновой и дизельной фракциям. Существующие процессы гидрокрекинга вследствие низкой селективности используемых катализаторов по отношению к керосиновой и дизельной фракциям не позволяют достигать высоких выходов керосиновой и дизельной фракций даже при ужесточении условий, например увеличении температуры процесса.
Кроме того, требуется высокая стартовая температура для известных способов гидрокрекинга вследствие низкой активности катализаторов, что приводит к меньшему циклу пробега катализатора до его дезактивации.
-1
-1
Чаще всего гидрокрекинг углеводородного сырья проводят в присутствии катализаторов, содержащих оксиды никеля и молибдена или вольфрама, нанесенные на носитель, содержащий аморфный алюмосиликат, высококремниземистый цеолит Y и оксид алюминия. Так известен способ гидрокрекинга в присутствии катализатора [РФ №2540071], наиболее предпочтительно содержащего 10-20 мас. % вольфрама или молибдена, 1-6 мас. % никеля, его носитель содержит суммарно 10-50 мас. % цеолитов Y и бета, остальное составляет аморфный алюмосиликат, причем содержание цеолита бета составляет 0.5-10 мас. %. При этом процесс гидрокрекинга ведут при температуре 300-450°С, давлении 8-20 МПа, при соотношении водород/сырье 200-3000 нл/кг и объемной скорости подачи сырья 0,2-5 кг*л*ч. Основным недостатком способа проведения процесса гидрокрекинга является низкий выход керосиновой и дизельной фракций, а также высокое содержание серы в получаемых продуктах.
3
-1
-1
Известен способ гидрокрекинга в присутствии катализатора [РФ №2366505], наиболее предпочтительно содержащего 21 мас. % WO, 5 мас. % NiO, его носитель наиболее предпочтительно содержит суммарно 20-80 мас. % ультрастабильного цеолита Y и низкокремнеземного цеолита Y либо цеолита бета, либо цеолита ZSM-5, остальное связующее в виде аморфного алюмосиликата и оксида алюминия, причем содержание низкокремнеземного цеолита Y, цеолита бета, цеолита ZSM-5 составляет 0,5-10%. При этом процесс гидрокрекинга ведут при температуре 300-450°С, давлении 8-20 МПа, при соотношении водород/сырье 250-2000 нл/кг и объемной скорости подачи сырья 0,5-5 кг*л*ч. Основным недостатком способа проведения процесса гидрокрекинга является низкий выход керосиновой и дизельной фракций, а также высокое содержание серы в получаемых продуктах.
С целью увеличения выхода дизельной фракции процесс гидрокрекинга можно проводить в присутствии катализаторов, содержащих в качестве гидрирующих компонентов трехкомпонентную систему (Ni+Mo+W), в качестве кислотного компонента фтористый алюминий, а в качестве промоторов оксид бора, оксид циркония или их смесь.
3
3
-1
Так известен способ гидрокрекинга в присутствии катализатора [РФ №2245737], содержащего, мас. %: гидрирующие компоненты 15-30% (оксиды никеля, молибдена и вольфрама при массовом соотношении 25:35:40), кислотный компонент (фтористый алюминий) 20-40, промотор (оксид бора и/или циркония) 1-4, связующее (оксид алюминия, алюмосиликат, глину или их смесь) до 100%. При этом процесс гидрокрекинга ведут при температуре 380-430°С, давлении 3-10 МПа, при соотношении водород/сырье 250-1000 нм/м и объемной скорости подачи сырья 1-3 ч. Основным недостатком такого способа проведения процесса гидрокрекинга является низкий выход керосиновой и дизельной фракций, а также высокое содержание серы в получаемых продуктах.
3
12
С целью уменьшения содержания серы в получаемых продуктах процесс гидрокрекинга можно проводить в присутствии катализаторов, содержащих в качестве модифицирующих добавок полигидрокси-соедниения С-С.
3
12
-1
-1
Так известен способ гидрокрекинга углеводородного сырья в присутствии катализатора [WO 2013092806 A1, B01J 21/12, C10G 47/12, 27/06/2013] включающего в свой состав никель, молибден или вольфрам, носитель на основе аморфного алюмосиликата и полигидрокси-соедниения С-С. Компоненты в катализаторе наиболее предпочтительно содержатся в следующих концентрациях, мас. %: никель 3-6, молибден 10-16 или вольфрам 15-22, сукроза и/или глюконовая кислота 5-20. Причем катализатор после нанесения активных металлов сушат при температуре не более 200°С. При этом процесс гидрокрекинга ведут при температуре 300-450°С, давлении 8-20 МПа, при соотношении водород/сырье 200-3000 нл/кг и объемной скорости подачи сырья 0,2-5 кг*л*ч. Основным недостатком такого способа проведения процесса гидрокрекинга является низкий выход керосиновой и дизельной фракций, а также высокое содержание серы в получаемых продуктах.
2
x
y
2
4
11
6
5
7
2
6
5
7
2
3
Наиболее близким по своей технической сущности к заявляемому способу гидрокрекинга является способ гидрокрекинга углеводородного сырья [РФ №2603776] в присутствии катализатора, включающего в свой состав никель, молибден, алюминий и кремний. При этом никель и молибден содержатся в форме биметаллических комплексных соединений [Ni(HO)(L)][MoO(CHO)], где L-частично депротонированная форма лимонной кислоты СНО; х=0 или 2; у=0 или 1; кремний в форме аморфного алюмосиликата, алюминий в форме γ-AlO и аморфного алюмосиликата.
2
x
y
2
4
11
6
5
7
2
2
3
3
2
3
-1
-1
Компоненты в катализаторе содержатся в следующих концентрациях, мас. %: [Ni(HO)(L)][MoO(CHO)] - 13.1-23.3, аморфный алюмосиликат - 40.0-61.3, γ-AlO - остальное, что соответствует содержанию в прокаленном при 550°С катализаторе, мас. %: МoО - 7.0-13.0, NiO - 1.8-3.4, аморфный алюмосиликат - 43.1-66.9, γ-АlO - остальное. При этом процесс гидрокрекинга ведут при температуре 300-450°С, давлении 8-20 МПа, при соотношении водород/сырье 200-3000 нл/кг и объемной скорости подачи сырья 0.2-5 кг⋅л⋅ч.
Основным недостатком прототипа, также как и других известных процессов, является низкий выход керосиновой и дизельной фракций, а также высокое содержание серы в получаемых продуктах.
Изобретение решает задачу создания улучшенного способа гидрокрекинга углеводородного сырья.
Технический результат - высокий выход керосиновой и дизельной фракций низким остаточным содержанием серы при гидрокрекинге высококипящего углеводородного сырья при достаточно мягких условиях проведения процесса.
-1
3
3
2
x
y
2
4
11
6
5
7
2
4
a
b
2
5
6
5
7
2
6
5
7
2
3
2
x
y
2
4
11
6
5
7
2
4
a
b
2
5
6
5
7
2
2
3
3
3
2
3
Задача решается проведением процесса гидрокрекинга высококипящего углеводородного сырья при температуре 360-440°С, давлении 6-20 МПа, массовом расходе сырья 0.5-1.5 ч, объемном отношении водород/сырье 800-2000 нм/м в присутствии гетерогенного катализатора, содержащего никель, молибден, вольфрам, алюминий и кремний. При этом молибден, вольфрам и никель содержится в форме биметаллических комплексных соединений [Ni(HO)(L)][MoO(CHO)] и Ni(NH)[HWO(CHO)], где: L и СНО - частично депротонированная форма лимонной кислоты; х=0 или 2; у=0 или 1; а=0, 1 или 2; b=2-а; кремний в форме аморфного алюмосиликата, алюминий в форме γ-AlO и аморфного алюмосиликата, при этом компоненты в катализаторе содержатся в следующих концентрациях, мас. %: [Ni(HO)(L)][MoO(CHO)] - 6.2-14.9, Ni(NH)[HWO(CHO)] - 10.2-23.3, аморфный алюмосиликат - 33.4-50.9, γ-АlО - остальное, что соответствует содержанию в прокаленном при 550°С катализаторе, мас. %: МoО - 3.6-8.4, WO - 5.8-13.5, NiO - 3.1-3.9, аморфный алюмосиликат - 38.3-56.9, γ-AlO - остальное. Причем мольное соотношение W/(Mo+W) в катализаторе должно находиться в диапазоне 0.3-0.7.
3
2
При этом катализатор имеет объем пор 0.61-0.80 см/г, удельную поверхность 224-263 м/г и средний диаметр пор 10.3-11.8 нм и представляет собой частицы с сечением в виде трилистника, четырехлистника либо круга с диаметром описанной окружности 1.2-2.5 мм и длиной до 20 мм, имеющие объемную механическую прочность, определяемую по методу Shell SMS 1471, не менее 1.0 МПа. В качестве аморфного алюмосиликата могут использоваться алюмосиликаты с массовым отношением Si/Al от 0,6 до 0,85, характеризующиеся рентгенограммами, содержащими широкий пик в области 16,5-33,5° с максимумом 23,1-23,4°.
-1
3
3
2
х
у
2
4
11
6
5
7
2
4
a
b
2
5
6
5
7
2
2
3
3
3
2
3
Отличительным признаком предлагаемого способа гидрокрекинга углеводородного сырья по сравнению с прототипом является то, что процесс гидрокрекинга проводят при температуре 360-440°С, давлении 6-20 МПа, массовом расходе сырья 0.5-1.5 ч, объемном отношении водород/сырье 800-2000 нм/м в присутствии гетерогенного катализатора содержащего, [Ni(НO)(b)][МоО(СНO)] - 6.2-14.9, Ni(NH)[HWO(CHO)] - 10.2-23.3, аморфный алюмосиликат - 33.4-50.9, γ-АlO - остальное, что соответствует содержанию в прокаленном при 550°С катализаторе, мас. %: МoО - 3.6-8.4, WO - 5.8-13.5, NiO - 3.1-3.9, аморфный алюмосиликат - 38.3-56.9, γ-АlO - остальное. Причем мольное соотношение W/(Mo+W) в катализаторе должно находиться в диапазоне 0.3-0.7. Выход содержания и массового отношения компонентов катализатора за заявляемые границы приводит к уменьшению активности катализатора в целевых реакциях гидрокрекинга, к уменьшению селективности катализатора по отношению к керосиновой и дизельной фракциям и к уменьшению активности катализатора в гидрообессеривании.
Технический эффект предлагаемого способа гидрокрекинга складывается из следующих составляющих:
2
x
y
2
4
11
6
5
7
2
4
a
b
2
5
6
5
7
2
1. Проведение процесса гидрокрекинга в присутствии катализатора, имеющего заявляемый химический состав, обуславливает высокую активность в целевых реакциях гидрокрекинга и высокую селективность по отношению к керосиновой и дизельной фракциям. Наличие в составе катализатора биметаллических соединений [Ni(HO)(L)][MoO(CHO)] и Ni(NH)[HWO(CHO)] в заявляемых концентрациях обеспечивает дальнейшее формирование в катализаторе, при его эксплуатации в гидрокрекинге, высокоактивных частиц сульфидного компонента -NiMoS и NiWS фаз типа II в форме частиц оптимальной для катализа морфологии, локализованных в порах, доступных для всех подлежащих превращению молекул.
2. Проведение процесса гидрокрекинга в присутствии катализатора, содержащего одновременно два биметаллических комплексных соединения: никеля-молибдена и никеля-вольфрама с мольным соотношении W/(Mo+W) от 0.3 до 0.7 приводит к более легкому сульфидированию вольфрамсодержащих соединений за счет достраивания сульфида вольфрама вокруг сульфида молибдена с образованием частиц типа ядро-оболочка - триметаллической NiMoWS фазы типа II, обладающей максимальной активностью в гидрировании ароматических соединений.
3. Использование в процессе гидрокрекинга катализатора, содержащего аморфного алюмосиликата в заявляемых концентрациях обеспечивает оптимальную концентрацию кислотных центров, обеспечивая высокую активность в гидрокрекинге углеводородного сырья.
4. Использование в процессе гидрокрекинга катализатора, содержащего предшественники высокоактивных триметаллических сульфидных частиц, приводит к повышенной активности катализаторов в гидрокрекинге за счет большего гидрирования ароматических соединений, уменьшения дезактивации катализатора органическими азотсодержащими соединениями и к уменьшению содержания серы в получаемых керосиновой и дизельной фракциях.
5. Использование в процессе гидрокрекинга катализатора, содержащего предшественники триметаллических сульфидных частиц, обладающих высокой активностью в гидрировании ароматических соединений, приводит к увеличению срока службы катализатора за счет более эффективного гидрирования предшественников кокса.
Следовательно, каждый существенный признак необходим, а их совокупность является достаточной для достижения новизны и нового качества, то есть поставленная задача достигается не суммой эффектов, а новым сверхэффектом суммы признаков.
Описание предлагаемого технического решения.
-1
3
3
2
x
y
2
4
11
6
5
7
2
4
a
b
2
5
6
5
7
2
2
3
3
3
2
3
Гидрокрекинг вакуумного газойля с содержанием серы и азота 2.81 мас. % и 0.093 мас. % соответственно. Используемый вакуумный газойль имеет следующий фракционный состав: температура дистиляции 5% мас. - 292°С, температура дистилляции 95% мас. - 527°С. Процесс гидрокрекинга проводят при температуре 390°С, давлении 12 МПа, объемном расходе сырья 0.6 ч, объемном соотношении водород/сырье - 1100 м(при н.у.)/м в присутствии катализатора, содержащего [Ni(НО)(L)][MoO(CHO)] - 6.2-14.9, Ni(NH)[HWO(CHO)] - 10.2-23.3, аморфный алюмосиликат - 33.4-50.9, γ-АlО - остальное, что соответствует содержанию в прокаленном при 550°С катализаторе, мас. %: МoО - 3.6-8.4, WO - 5.8-13.5, NiO - 3.1-3.9, аморфный алюмосиликат - 38.3-56.9, γ-АlО - остальное. Причем мольное соотношение W/(Mo+W) в катализаторе должно находиться в диапазоне 0.3-0.7.
Сущность изобретения иллюстрируется следующими примерами и таблицами:
Пример 1 (Согласно известному техническому решению)
3
Готовят носитель, содержащий 50 мас. % аморфного алюмосиликата. В смесителе с Z-образными лопастями перемешивают 46,7 г порошка гидроксида алюминия АlOOН, имеющего структуру псевдобемита, и 42,7 г порошка аморфного алюмосиликата с соотношением Si/Al=0.85. К смеси добавляют 90 мл воды и 7,0 мл концентрированной азотной кислоты, имеющей плотность 1,4 г/см. Пасту перемешивают 30 мин и формуют через фильеру с отверстиями в форме трилистника с диаметром описанной окружности 1,0-1.6 мм. Полученный влажный носитель сушат 4 ч при температуре 100-150°С и прокаливают 4 ч при температуре 550°С. Получают 70 г готового носителя с влагоемкостью 1.02 мл/г.
2
x
y
2
4
11
6
5
7
2
6
3
7
2
4
6
7
24
2
3
2
2
Готовят водный раствор, содержащий 19.4 г [Ni(HO)(L)][MoO(CHO)], для чего в 30 мл воды при 70°С и перемешивании последовательно растворяют 7.22 г моногидрата лимонной кислоты СНО×НО, 12.13 г парамолибдата аммония (NH)МоO×4НO, 4.23 г основного карбоната никеля NiСО⋅mNi(ОН)⋅nНO. Далее добавлением воды объем раствора доводят до 72 мл. 70 г носителя пропитывают по влагоемкости 72 мл полученного раствора. Катализатор сушат на воздухе при 120°С. Рентгенограмма полученного катализатора содержит пик с максимумом 23.1°, соответствующий аморфному алюмосиликату с массовым отношением Si/Al=0.85.
2
x
y
2
4
11
6
5
7
2
2
3
3
2
3
Полученный катализатор содержит, мас. %: [Ni(HO)(L)][MoO(CHO)] - 21.7; аморфный алюмосиликат - 39.2, γ-АlО - 39.2, что соответствует содержанию в прокаленном при 550°С катализаторе, мас. %: МoО - 12.0; NiO - 3.1; аморфный алюмосиликат - 42.4, γ-АlО - остальное.
3
3
-1
3
3
-1
3
3
Порцию катализатора, объемом 30 см смешивают с 120 см карбида кремния (0,1-0,3 мм), помещают в проточный реактор из нержавеющей стали и нагревают в токе водорода и сульфидирующей смеси, представляющей собой прямогонное дизельное топливо с содержанием серы 1,45% S, в которое дополнительно добавлен диметилдисульфид с концентрацией 12 г/л. Сульфидирование проводят при 3.5 МПа, расходе сульфидирующей смеси 2 ч и объемном отношении водород/сульфидирующая смесь 500 нм/м 4 ч при 240°С, а затем 4 ч при 260°С и затем 8 ч при 340°С. Далее проводят гидрокрекинг вакуумного газойля с содержанием серы и азота 2.81 мас. % и 0.093 мас. % соответственно. Используемый вакуумный газойль имеет следующий фракционный состав: температура дистиляции 5% мас. - 292°С, температура дистилляции 95% мас. - 527°С. Процесс гидрокрекинга проводят при температуре 390°С, давлении 12 МПа, объемном расходе сырья 0.6 ч, объемном соотношении водород/сырье - 1100 м (при н.у.)/м.
Результаты гидрокрекинга вакуумного газойля приведены в таблице 1.
Примеры 2-6 иллюстрируют предлагаемое техническое решение.
Пример 2
2
x
y
2
4
11
6
5
7
2
4
a
b
2
5
6
5
7
2
6
8
7
2
3
2
2
4
6
7
24
2
4
6
7
24
2
4
a
b
2
5
6
5
7
2
2
x
y
2
4
11
6
5
7
2
×
Гидрокрекинг вакуумного газойля проводят в присутствии катализатора, который готовят следующим образом. Готовят носитель, содержащий 50 мас. % аморфного алюмосиликата аналогично примеру 1. Готовят водный раствор, содержащий 13.9 г [Ni(HO)(L)][MoO(CHO)] и 9.5 г Ni(NH)[HWO(CHO)], для чего в 40 мл воды при 70°С и перемешивании последовательно растворяют 9.62 г моногидрата лимонной кислоты СHО×НО, 4.34 г основного карбоната никеля NiСО⋅mNi(ОН)⋅nНO, 5.59 г паравольфрамата аммония (NH)WO4HO и 8.72 г парамолибдата аммония (NH)MoO×4HO. Далее добавлением воды объем раствора доводят до 72 мл. 70 г носителя пропитывают по влагоемкости 72 мл полученного раствора. ИК спектр полученного раствора содержит пики, характерные для Ni(NH)[HWO(CHO)] и [Ni(HO)(L)][MoO(CHO)] (таблица 1). Катализатор сушат на воздухе при 120°С. Рентгенограмма полученного катализатора содержит пик с максимумом 23.1°, соответствующий аморфному алюмосиликату с массовым отношением Si/Al=0.85.
2
x
y
2
4
11
6
5
7
2
4
a
b
2
5
6
5
7
2
2
3
3
3
2
3
Полученный катализатор содержит, мас. %: [Ni(HO)(L)][MoO(CHO)] - 14.9, Ni(NH)[HWO(CHO)] - 10.2, аморфный алюмосиликат - 37.4, γ-АlO - 37.4, что соответствует содержанию в прокаленном при 550°С катализаторе, мас. %: МoО - 8.4, WO - 5.8, NiO - 3.1, аморфный алюмосиликат - 41.3, γ-АlО - остальное. Мольное соотношение W/(Mo+W) в катализаторе составляет 0.3.
3
2
Катализатор имеет объем пор 0.69 см/г, удельную поверхность 247 м/г и средний диаметр пор 11.0 нм и представляет собой частицы с сечением в виде трехлистника с диаметром описанной окружности 1,0-1,6 мм и длиной до 20 мм. Объемная механическая прочность катализатора, измеренная по методу Shell SMS 1471, равна 1.15 МПа. Далее проводят гидрокрекинг вакуумного газойля аналогично примеру 1. Результаты гидрокрекинга вакуумного газойля приведены в таблице 1.
Пример 3
2
x
y
2
4
11
6
5
7
2
4
a
b
2
5
6
5
7
2
6
8
7
2
3
2
2
4
6
7
24
2
4
6
7
24
2
Гидрокрекинг вакуумного газойля проводят в присутствии катализатора, который готовят следующим образом. Готовят носитель, содержащий 50 мас. % аморфного алюмосиликата, аналогично примеру 1. Готовят водный раствор, содержащий 10.1 г [Ni(HO)(L)][MoO(CHO)] и 16.2 г Ni(NH)[HWO(CHO)], для чего в 40 мл воды при 70°С и перемешивании последовательно растворяют 11.30 г моногидрата лимонной кислоты СНO×НО, 4.41 г основного карбоната никеля NiCO⋅mNi(ОН)⋅nНO, 9.48 г паравольфрамата аммония (NH)WO×4HO и 6.34 г парамолибдата аммония (NH)МоO×4НO.
4
a
b
2
5
6
5
7
2
2
х
у
2
4
11
6
5
7
2
Далее добавлением воды объем раствора доводят до 72 мл. 70 г носителя пропитывают по влагоемкости 72 мл полученного раствора. ИК спектр полученного раствора содержит пики, характерные для Ni(NH)[HWO(CHO)] и [Ni(НO)(L)][МоO(СНO)] (таблица 1). Катализатор сушат на воздухе при 120°С. Рентгенограмма полученного катализатора содержит пик с максимумом 23.1°, соответствующий аморфному алюмосиликату с массовым отношением Si/Al=0.85.
2
x
y
2
4
11
6
5
7
2
4
a
b
2
5
6
5
7
2
2
3
3
3
2
3
Полученный катализатор содержит, мас. %: [Ni(HO)(L)][MoO(CHO)] - 16.8, Ni(NH)[HWO(CHO)] - 10.5, аморфный алюмосиликат - 36.3, γ-АlО - 36.3, что соответствует содержанию в прокаленном при 550°С катализаторе, мас. %: МоО - 6.0, WO - 9.7, NiO - 3.1; аморфный алюмосиликат - 40.6, γ-АlО - остальное. Мольное соотношение W/(Mo+W) в катализаторе составляет 0.5.
3
2
Катализатор имеет объем пор 0.66 см/г, удельную поверхность 240 м/г и средний диаметр пор 10.3 нм и представляет собой частицы с сечением в виде трехлистника с диаметром описанной окружности 1,0-1,6 мм и длиной до 20 мм. Объемная механическая прочность катализатора, измеренная по методу Shell SMS 1471, равна 1.15 МПа.
Далее проводят гидрокрекинг вакуумного газойля аналогично примеру 1. Результаты гидрокрекинга вакуумного газойля приведены в таблице 1.
Пример 4
2
x
y
2
4
11
6
5
7
2
4
a
b
2
5
6
5
7
2
6
8
7
2
3
2
2
4
6
7
24
2
4
6
7
24
2
4
a
b
2
5
6
5
7
2
2
x
y
2
4
11
6
5
7
2
Гидрокрекинг вакуумного газойля проводят в присутствии катализатора, который готовят следующим образом. Готовят носитель, содержащий 50 мас. % аморфного алюмосиликата аналогично примеру 1. Готовят водный раствор, содержащий 6.2 г [Ni(HO)(L)][MoO(CHO)] и 23.1 г Ni(NH)[HWO(CHO)], для чего в 40 мл воды при 70°С и перемешивании последовательно растворяют 13.04 г моногидрата лимонной кислоты СНO×НО, 4.49 г основного карбоната никеля NiСО⋅mNi(ОН)⋅nНO, 13.52 г паравольфрамата аммония (NH)WO×4HO и 3.87 г парамолибдата аммония (NH)MoO×4HO. Далее добавлением воды объем раствора доводят до 72 мл. ИК спектр полученного раствора содержит пики, характерные для Ni(NH)[HWO(CHO)] и [Ni(HO)(L)][MoO(CHO)] (таблица 1). 70 г носителя пропитывают по влагоемкости 72 мл полученного раствора. Катализатор сушат на воздухе при 120°С. Рентгенограмма полученного катализатора содержит пик с максимумом 23.1°, соответствующий аморфному алюмосиликату с массовым отношением Si/Al=0.85.
2
x
y
2
4
11
6
5
7
2
4
a
b
2
5
6
5
7
2
2
3
3
3
2
3
Полученный катализатор содержит, мас. %: [Ni(HO)(L)][MoO(CHO)] - 6.2, Ni(NH)[HWO(CHO)] - 23.3; аморфный алюмосиликат - 35.3, γ-АlО - 35.3, что соответствует содержанию в прокаленном при 550°С катализаторе, мас. %: МoО - 3.6, WO - 13.5, NiO - 3.1; аморфный алюмосиликат - 39.9, γ-АlО - остальное. Мольное соотношение W/(Mo+W) в катализаторе составляет 0.7.
3
2
Катализатор имеет объем пор 0.64 см/г, удельную поверхность 236 м/г и средний диаметр пор 10.7 нм и представляет собой частицы с сечением в виде трехлистника с диаметром описанной окружности 1,0-1,6 мм и длиной до 20 мм. Объемная механическая прочность катализатора, измеренная по методу Shell SMS 1471, равна 1.10 МПа.
Далее проводят гидрокрекинг вакуумного газойля аналогично примеру 1. Результаты гидрокрекинга вакуумного газойля приведены в таблице 1.
Пример 5
3
Гидрокрекинг вакуумного газойля проводят в присутствии катализатора, который готовят следующим образом. Готовят носитель, содержащий 50 мас. % аморфного алюмосиликата. В смесителе с Z-образными лопастями перемешивают 46,7 г порошка гидроксида алюминия АlOOН, имеющего структуру псевдобемита, и 42,7 г порошка аморфного алюмосиликата с соотношением Si/Al=0.85. К смеси добавляют 90 мл воды и 7,0 мл концентрированной азотной кислоты, имеющей плотность 1,4 г/см. Пасту перемешивают 30 мин и формуют через фильеру с отверстиями в форме круга диаметром 1,0-1.6 мм. Полученный влажный носитель сушат 4 ч при температуре 100-150°С и прокаливают 4 ч при температуре 550°С. Получают 70 г готового носителя с влагоемкостью 1.02 мл/г.
2
x
y
2
4
11
6
5
7
2
4
a
b
2
5
6
5
7
2
6
8
7
2
3
2
2
4
6
7
24
2
4
6
7
24
2
4
a
b
2
5
6
5
7
2
2
x
y
2
4
11
6
5
7
2
Готовят водный раствор, содержащий 13.4 г [Ni(HO)(L)][MoO(CHO)] и 21.5 г Ni(NH)[HWO(CHO)], для чего в 40 мл воды при 70°С и перемешивании последовательно растворяют 14.99 г моногидрата лимонной кислоты СНO×НО, 5.86 г основного карбоната никеля NiСО⋅mNi(ОН)⋅nНO, 12.58 г паравольфрамата аммония (NH)WO×4HO и 8.41 г парамолибдата аммония (NH)МоO×4НO. Далее добавлением воды объем раствора доводят до 72 мл. ИК спектр полученного раствора содержит пики, характерные для Ni(NH)[HWO(CHO)] и [Ni(HO)(L)][MoO(CHO)] (таблица 1). 70 г носителя пропитывают по влагоемкости 72 мл полученного раствора. Катализатор сушат на воздухе при 120°С. Рентгенограмма полученного катализатора содержит пик с максимумом 23.1°, соответствующий аморфному алюмосиликату с массовым отношением Si/Al=0.85.
2
x
y
2
4
11
6
5
7
2
4
a
b
2
5
6
5
7
2
2
3
3
3
2
3
Полученный катализатор содержит, мас. %: [Ni(HO)(L)][MoO(CHO)] - 12.8, Ni(NH)[HWO(CHO)] - 20.5; аморфный алюмосиликат - 33.4, γ-АlO - 33.4, что соответствует содержанию в прокаленном при 550°С катализаторе, мас. %: МoО - 7.5, WO - 12.1, NiO - 3.9; аморфный алюмосиликат - 38.3, γ-AlO - остальное. Мольное соотношение W/(Mo+W) в катализаторе составляет 0.5.
3
2
Катализатор имеет объем пор 0.61 см/г, удельную поверхность 224 м/г и средний диаметр пор 11.8 нм и представляет собой частицы с сечением в виде круга с диаметром описанной окружности 1,0-1,6 мм и длиной до 20 мм. Объемная механическая прочность катализатора, измеренная по методу Shell SMS 1471, равна 1.28 МПа.
Далее проводят гидрокрекинг вакуумного газойля аналогично примеру 1. Результаты гидрокрекинга вакуумного газойля приведены в таблице 1.
Пример 6
Гидрокрекинг вакуумного газойля проводят в присутствии катализатора, который готовят следующим образом. Порошок аморфного алюмосиликата с массовым отношением Si/Al=0,6 имеющий широкий пик в области 16,5-33,5° с максимумом 23,4° прокаливают при температуре 700°С в течение 4 ч. Готовят носитель, содержащий 70 мас. % аморфного алюмосиликата. В смесителе с Z-образными лопастями перемешивают 28,0 г порошка гидроксида алюминия АlOOН, имеющего структуру псевдобемита, и 62,0 г порошка аморфного алюмосиликата с массовым отношением Si/Al=0,6. К смеси добавляют 110 мл воды и 8,0 мл концентрированной азотной кислоты, имеющей плотность 1,4 г/см3. Пасту перемешивают 30 мин и формуют через фильеру с отверстиями в форме четырехлистника с диаметром описанной окружности 1,0-1.6 мм. Полученный влажный носитель сушат 4 ч при температуре 100-150°С и прокаливают 4 ч при температуре 550°С. Получают 70 г готового носителя, имеющего влагоемкость 1.16 мл/г.
Готовят водный раствор аналогично примеру 3. Далее добавлением воды объем раствора доводят до 82 мл. 70 г носителя пропитывают по влагоемкости 82 мл полученного раствора. Катализатор сушат на воздухе при 120°С. Рентгенограмма полученного катализатора содержит пик с максимумом 23.4°, соответствующий аморфному алюмосиликату с массовым отношением Si/Al=0.6.
2
x
y
2
4
11
6
5
7
2
4
a
b
2
5
6
5
7
2
2
3
3
3
2
3
Полученный катализатор содержит, мас. %: [Ni(HO)(L)][MoO(CHO)] - 10.5, Ni(NH)[HWO(CHO)] - 16.8; аморфный алюмосиликат - 50.9, γ-АlO - 21.8, что соответствует содержанию в прокаленном при 550°С катализаторе, мас. %: МоО - 6.0, WO - 9.7, NiO - 3.1; аморфный алюмосиликат - 56.9, γ-АlО - остальное. Мольное соотношение W/(Mo+W) в катализаторе составляет 0.5.
3
2
Катализатор имеет объем пор 0.80 см/г, удельную поверхность 263 м/г и средний диаметр пор 11.4 нм и представляет собой частицы с сечением в виде четырехлистника с диаметром описанной окружности 1,0-1,6 мм и длиной до 20 мм. Объемная механическая прочность катализатора, измеренная по методу Shell SMS 1471, равна 1.05 МПа.
Далее проводят гидрокрекинг вакуумного газойля аналогично примеру 1. Результаты гидрокрекинга вакуумного газойля приведены в таблице 1.
Таким образом, как видно из приведенных примеров и таблиц, предлагаемый способ гидрокрекинга углеводородного сырья обеспечивает значительно больший выход фракции с температурой начала кипения 130°С и температурой конца кипения 360°С, т.е. керосиновой и дизельной фракций, чем известный способ гидрокрекинга углеводородного сырья. При этом содержание серы в получаемой фракции 360°С-конец кипения при использовании предлагаемого способа гидрокрекинга углеводородного сырья значительно ниже, чем при использовании известного способа гидрокрекинга углеводородного сырья.